(57)【要約】【課題】発光素子を収容した凹部に、液状の熱硬化性樹脂を注入し加熱硬化させる際における泡の発生を防止する。  【解決手段】第１の発光装置の製造方法は、発光素子を収容した凹部に、液状の熱硬化性樹脂を注入する工程と；前記熱硬化性樹脂を第１の所定温度で加熱する第1の加熱工程と；前記熱硬化性樹脂を前記第１の所定温度よりも高い第２の所定温度で加熱する第２の加熱工程と；を具備する。第２の方法は、発光素子を収容した凹部に、２５℃における粘度が１〜７０Ｐａ・ｓの液状の熱硬化性シリコーン樹脂を注入する工程と；前記熱硬化性シリコーン樹脂を、その硬化開始温度から硬化温度までの間の第１の所定温度で加熱する第1の加熱工程と；前記熱硬化性シリコーン樹脂を前記第１の所定温度よりも高い第２の所定温度で加熱する第２の加熱工程と；を具備する。【選択図】図３
2007235104.tif 000002
【特許請求の範囲】
【請求項１】
発光素子を収容した凹部に、液状の熱硬化性樹脂を注入する工程と；
前記熱硬化性樹脂を第１の所定温度で加熱する第1の加熱工程と；
前記熱硬化性樹脂を前記第１の所定温度よりも高い第２の所定温度で加熱する第２の加熱工程と；
を具備することを特徴とする発光装置の製造方法。
【請求項２】
前記第１の所定温度は８０〜１１０℃の温度であり、前記熱硬化性樹脂を半硬化させ、前記第２の加熱工程により完全硬化させることを特徴とする請求項１記載の発光装置の製造方法。
【請求項３】
前記第１の加熱工程は、２０〜４０分間であることを特徴とする請求項１または２記載の発光装置の製造方法。
【請求項４】
前記樹脂は、シリコーン樹脂およびエポキシ樹脂の少なくとも一方であることを特徴とする請求項１乃至３のいずれか１項記載の発光装置の製造方法。
【請求項５】
前記凹部における前記熱硬化性樹脂の注入量は、２〜１０ｍｇであることを特徴とする請求項１乃至４のいずれか１項記載の発光装置の製造方法。
【請求項６】
発光素子を収容した凹部に、２５℃における粘度が１〜７０Ｐａ・ｓの液状の熱硬化性シリコーン樹脂を注入する工程と；
前記熱硬化性シリコーン樹脂を、その硬化開始温度から硬化温度までの間の第１の所定温度で加熱する第1の加熱工程と；
前記熱硬化性シリコーン樹脂を前記第１の所定温度よりも高い第２の所定温度で加熱する第２の加熱工程と；
を具備することを特徴とする発光装置の製造方法。
【請求項７】
前記第１の所定温度は８０〜１２０℃の温度であり、この温度で２０〜４０分間加熱して前記熱硬化性シリコーン樹脂を半硬化させ、次いで前記第２の加熱工程により完全に硬化させることを特徴とする請求項６記載の発光装置の製造方法。
【請求項８】
前記凹部における前記熱硬化性シリコーン樹脂の注入量は、２〜１０ｍｇであることを特徴とする請求項６または７記載の発光装置の製造方法。
【請求項９】
凹部内に配置された発光素子と；
前記発光素子を覆うように前記凹部内に形成された熱硬化性樹脂層と；
を備え、請求項１乃至８のいずれか１項記載の製造方法により製造された発光装置であり、
前記発光素子の上面より光取り出し方向側の前記熱硬化性樹脂層中に、前記発光素子の上面積の５％以上の投影面積を有する泡が存在しないことを特徴とする発光装置。
【発明の詳細な説明】
【技術分野】
【０００１】
本発明は、ＬＥＤランプ等の発光装置の製造方法および発光装置に関する。
【背景技術】
【０００２】
発光ダイオード（ＬＥＤ：Light Emitting Diode）の発光を電球色等の白色光に変換し照射するＬＥＤランプは、低電圧駆動や小型軽量化、耐久性、長寿命等の長所を有するため、液晶ディスプレイ、携帯電話、情報端末等のバックライト、屋内外広告等、多方面への展開が飛躍的に進んでいる。
【０００３】
従来、この種のＬＥＤランプにおいて、発光ダイオードの発光を電球色等の白色光に変換する方式としては、（１）青色発光のＬＥＤチップと黄色から橙色間の光を発光する蛍光体とを組合せる方式と、（２）紫外線発光のＬＥＤチップと青色、緑色および赤色の三色混合蛍光体（以下、ＲＧＢ蛍光体と記す）とを組合せる方式が知られている。これらの方式を適用したＬＥＤランプの構造としては、例えばＬＥＤチップを配置したカップ型のフレーム内に、蛍光体を混合した透明な液状のシリコーン樹脂やエポキシ樹脂等の熱硬化性樹脂を注入し熱硬化させて、蛍光体を含有する透明な樹脂層を形成した構造、ＬＥＤチップを配置したカップ型のフレーム内に蛍光体を含まない透明な液状のシリコーン樹脂やエポキシ樹脂等の熱硬化性樹脂を注入し熱硬化させてＬＥＤチップを封止し、この封止樹脂層上に蛍光体を混合した透明な樹脂シートを固定させた構造等が提案されている（例えば特許文献１参照）。
【０００４】
ところで、上記の蛍光体を含有する樹脂層あるいは封止樹脂層の形成にあたっては、従来、材料となる熱硬化性樹脂をディスペンサなどの注入装置によりＬＥＤチップを配置したカップ型のフレーム内に注入した後、熱硬化性樹脂を完全硬化させることができる温度（例えば１５０℃程度）で所要時間（例えば１時間程度）加熱する、いわゆる一段加熱方式で熱硬化性樹脂を加熱硬化させる方法が用いられている。
【特許文献１】特開２００１−１４８５１６号公報
【発明の開示】
【発明が解決しようとする課題】
【０００５】
しかしながら、上述したような従来の加熱硬化方法では、硬化中の樹脂層内に泡（気泡）が発生し、これが硬化後もそのまま樹脂層内に残留することがあった。樹脂層内に泡が残留すると、光透過特性の低下やばらつきの原因となる。すなわち、ＬＥＤチップから発せられた光が蛍光体に当たらず励起阻害を起こしたり、あるいは蛍光体から放射された光が泡により拡散されて光取り出し方向への発光が阻害され、輝度むらや色むらが生じることがあった。
【０００６】
また、樹脂層内に泡が残留すると、樹脂が硬化する際の収縮が大きくなるため、外観にしわが生ずることがあり、また、長期間の使用中、特に高温高湿下で使用した場合に、フレームやＬＥＤチップ等との界面や、ＬＥＤチップに接続されたボンディングワイヤとの間で、剥離が生ずるおそれがあった。かかる剥離が生ずると、明るさが低下する。なお、上記の泡は、樹脂材料にもともと内包されているミクロな泡が、硬化の際の急激な温度の上昇によって大きな泡に成長したことにより、また、樹脂注入時に巻き込んだ空気（通常、初期には底部の隅に存在し、その位置にとどまる場合には光透過特性に与える影響は非常に小さい。）が、樹脂の急激な温度の上昇により、底部から泡となって浮き上がったことにより、発生したと考えられる。
【０００７】
本発明の目的は、熱硬化性樹脂硬化時の泡の発生を低減することができ、光透過特性に優れた発光装置を製造することができる方法を提供することにある。また、本発明の目的は、熱硬化性樹脂硬化時の収縮を抑制することができ、しわがなく、また、高温高湿下で使用しても、樹脂層とフレームや発光素子等との界面剥離や、樹脂層と発光素子に接続されたボンディングワイヤ間の剥離が生じにくい発光装置を製造することができる方法を提供することにある。
【課題を解決するための手段】
【０００８】
請求項１の発明の発光装置の製造方法は、発光素子を収容した凹部に、液状の熱硬化性樹脂を注入する工程と；前記熱硬化性樹脂を第１の所定温度で加熱する第1の加熱工程と；前記熱硬化性樹脂を前記第１の所定温度よりも高い第２の所定温度で加熱する第２の加熱工程と；を具備することを特徴としている。
【０００９】
本発明および以下の各発明において、特に指定しない限り、用語の定義および技術的意味は以下の通りである。
【００１０】
本発明により製造される発光装置は、発光素子を収容した凹部に、液状の熱硬化性樹脂を注入し熱硬化させて樹脂層を形成するものであれば、特にその構成が限定されるものではない。例えば、発光素子と、発光素子を収容する凹部を形成してなる凹部形成部材と、凹部形成部材に配設されて発光素子に電気的に接続される導電層と、発光素子を収容した凹部に、蛍光体を含有する透明な液状の熱硬化性樹脂を注入し熱硬化させて形成された透明な蛍光体含有樹脂層とを備えたもの、上記の発光素子を収容した凹部に、蛍光体を含有しない透明な液状の熱硬化性樹脂を注入し熱硬化させて形成された透明な蛍光体非含有樹脂層と、この蛍光体非含有樹脂層上に、蛍光体を含有する透明な熱硬化性または熱可塑性樹脂からなるシートを配置することにより形成されたシート状蛍光体含有樹脂層を備えたもの等が例示される。蛍光体含有樹脂層は、蛍光体を樹脂層中に分散させる分散タイプであっても、蛍光体を沈降させる沈降タイプのいずれであってもよい。
【００１１】
発光素子は、放射した光で蛍光体を励起して可視光を発光させるものであり、例えば青色発光のＬＥＤチップや紫外発光のＬＥＤチップ等が挙げられる。ただし、これらに限定されるものではなく、蛍光体を励起して可視光を発光させることが可能な発光素子であれば、発光装置の用途や目的とする発光色等に応じて種々の発光素子を使用することができる。
【００１２】
本発明において、加熱工程は、発光素子を収容した凹部に注入した液状の熱硬化性樹脂を第１の所定温度で加熱する第1の加熱工程と、熱硬化性樹脂を第１の所定温度よりも高い第２の所定温度で加熱する第２の加熱工程を有するが、これらの加熱工程の前、中間もしくは後に、さらに、第３、第４、…の所定温度でそれぞれ加熱する第３、第４、…の加熱工程を具備してもよい。熱硬化性樹脂硬化時の泡の発生を防止し、かつ、硬化後の樹脂層のしわや、樹脂層とフレームや発光素子等との界面剥離、樹脂層と発光素子に接続されたボンディングワイヤ間の剥離を防止する観点からは、熱硬化性樹脂を半硬化させる加熱工程と、熱硬化性樹脂を完全硬化させる加熱工程を含む構成とすることが好ましい。なお、液状の熱硬化性樹脂としては、例えばシリコーン樹脂、エポキシ樹脂等が挙げられる。
【００１３】
本発明においては、以上の構成を具備していることにより、液状の熱硬化性樹脂が、従来の一段加熱方式による場合のように急激に硬化することがないため、泡の発生が抑えられ、良好な光透過特性を具備させることができる。また、従来に比べ硬化に伴う収縮が低減されるため、硬化後の樹脂層のしわや、樹脂層とフレームや発光素子等との界面剥離、樹脂層と発光素子に接続されたボンディングワイヤ間の剥離が生ずるのを効果的に抑制することができる。
【００１４】
請求項２に係る発明は、請求項１記載の発光装置の製造方法において、前記第１の所定温度は８０〜１１０℃の温度であり、前記熱硬化性樹脂を半硬化させ、前記第２の加熱工程により完全硬化させることを特徴としている。
【００１５】
本発明は、加熱工程の好ましい構成を規定したものであり、かかる構成の加熱を行うことにより、液状の熱硬化性樹脂の急激な硬化をより効果的に抑制することができ、硬化時の泡の発生をより確実に低減することができる。また、硬化に伴う熱硬化性樹脂の収縮をより効果的に低減することができるため、硬化後の樹脂層のしわや、樹脂層とフレームや発光素子等との界面剥離、樹脂層と発光素子に接続されたボンディングワイヤ間の剥離が生ずるのをより確実に抑制することができる。さらに、第1の加熱工程で熱硬化性樹脂が半硬化状態となるため、樹脂層中に蛍光体を分散させることができ、蛍光体分散タイプの発光装置を製造することができる。
【００１６】
請求項３に係る発明は、請求項２記載の発光装置の製造方法において、前記第１の加熱工程は、２０〜４０分間であることを特徴としている。
【００１７】
本発明は、請求項２に係る発明の第１の加熱工程の加熱時間を規定したものであり、この加熱時間を満たすことで、硬化に伴う熱硬化性樹脂の収縮を一層抑制することができ、硬化後の樹脂層のしわや、樹脂層とフレームや発光素子等との界面剥離、樹脂層と発光素子に接続されたボンディングワイヤ間の剥離が生ずるのをより効果的に抑制することができる。
【００１８】
請求項４に係る発明は、請求項１乃至３のいずれか１項記載の発光装置の製造方法において、前記樹脂は、シリコーン樹脂およびエポキシ樹脂から選ばれることを特徴としている。
【００１９】
本発明は、熱硬化性樹脂の好ましい種類を規定したものである。
【００２０】
請求項５に係る発明は、請求項１乃至４のいずれか１項記載の発光装置の製造方法において、前記凹部における前記熱硬化性樹脂の注入量は、２〜１０ｍｇであることを特徴としている。
【００２１】
本発明は、熱硬化性樹脂の注入量を規定したものであり、かかる量が注入された場合に、従来の一段加熱方式による加熱硬化では、泡が発生しやすく、また、硬化の際の収縮も大きいことから、特に顕著な効果が得られる。
【００２２】
請求項６に係る発光装置の製造方法は、発光素子を収容した凹部に、２５℃における粘度が１〜７０Ｐａ・ｓの液状の熱硬化性シリコーン樹脂を注入する工程と；前記熱硬化性シリコーン樹脂を、その硬化開始温度から硬化温度までの間の第１の所定温度で加熱する第1の加熱工程と；前記熱硬化性シリコーン樹脂を前記第１の所定温度よりも高い第２の所定温度で加熱する第２の加熱工程と；を具備することを特徴としている。
【００２３】
この発明において、凹部に注入する熱硬化性シリコーン樹脂の粘度は２５℃におけるものである。熱硬化性シリコーン樹脂のより好ましい粘度（２５℃）は０．５〜５．０Ｐａ・ｓである。
【００２４】
第１の加熱工程における加熱温度である第１の所定温度は、この熱硬化性シリコーン樹脂の硬化開始温度から硬化温度までの間の温度とする。また、硬化温度は硬化開始温度より約１５℃高い温度であるので、第２の加熱工程における加熱温度は、前記第１の所定温度よりも２０℃程度高い温度とすることが好ましい。これらの加熱工程の前、中間もしくは後に、さらに、第３、第４、…の所定温度でそれぞれ加熱する第３、第４、…の加熱工程を具備してもよい。
【００２５】
請求項７に係る発明は、請求項６記載の発光装置の製造方法において、前記第１の所定温度は８０〜１２０℃の温度であり、この温度で２０〜４０分間加熱して前記熱硬化性シリコーン樹脂を半硬化させ、前記第２の加熱工程により完全に硬化させることを特徴としている。
【００２６】
本発明は、請求項６に係る発明において、第１の加熱工程の好ましい加熱温度および加熱時間を規定したものである。
【００２７】
請求項８に係る発明は、請求項６または７記載の発光装置の製造方法において、前記凹部における前記熱硬化性シリコーン樹脂の注入量は、２〜１０ｍｇであることを特徴としている。
【００２８】
本発明は、熱硬化性樹脂の注入量を規定したものである。従来の一段加熱方式による加熱硬化では泡が発生しやすく、また硬化の際の収縮も大きいことから、かかる量が注入された場合に特に顕著な効果が得られる。
【００２９】
請求項９の発明の発光装置は、凹部内に配置された発光素子と；前記発光素子を覆うように前記凹部内に形成された熱硬化性樹脂層と；を備え、請求項１乃至８のいずれか１項記載の製造方法により製造された発光装置であり、前記発光素子の上面より光取り出し方向側の前記熱硬化性樹脂層中に、前記発光素子の上面積の５％以上の投影面積を有する泡が存在しないことを特徴としている。
【００３０】
本発明は、前記した本発明の製造方法により製造された発光装置の構成を、熱硬化性樹脂層中に存在する泡の大きさにより規定したものである。発光素子の上面より光取り出し方向側に泡が存在しても、その泡の大きさ（発光素子の上面への投影面積）は、該発光素子の上面積の５％以上のものではないことを意味する。このように、投影面積が発光素子の上面積の５％以上となるような泡は、光取り出し方向に全く存在しないので、発光効率が高く色むら等のない発光装置を実現することができる。
【発明の効果】
【００３１】
請求項１に係る発明によれば、熱硬化性樹脂の急激な温度上昇を回避することができ、したがって、熱硬化性樹脂硬化時の泡の発生を抑制することができ、光透過特性を向上させることができる。また、熱硬化性樹脂の硬化に伴う収縮を低減することができ、これにより、樹脂層のしわの発生を抑制することができるとともに、長期間の使用に伴う樹脂層とフレームや発光素子等との界面や、樹脂層と発光素子に接続されたボンディングワイヤ間における剥離を抑制することができ、信頼性に優れた発光装置を製造することができる。
【００３２】
請求項２に係る発明によれば、熱硬化性樹脂硬化時の泡の発生および熱硬化性樹脂硬化時の収縮をより確実に低減することができ、光透過特性および信頼性により優れた発光装置を製造することができる。
【００３３】
請求項３に係る発明によれば、熱硬化性樹脂硬化時の収縮をよりいっそう低減することができるため、樹脂層のしわや、樹脂層とフレームや発光素子等との界面や、樹脂層と発光素子に接続されたボンディングワイヤ間における剥離の発生をいっそう確実に防止して、発光装置の信頼性をさらに向上させることができる発光装置の製造方法を提供することができる。
【００３４】
請求項４に係る発明によれば、発光素子を収容した凹部に注入する熱硬化性樹脂として、シリコーン樹脂およびエポキシ樹脂から選ばれる樹脂を用いた発光装置であって、泡がなく光透過特性に優れ、かつ、樹脂層のしわや、樹脂層とフレームや発光素子等との界面や、樹脂層と発光素子に接続されたボンディングワイヤ間における剥離が生じにくい、信頼性に優れた発光装置を製造することができる。
【００３５】
請求項５に係る発明によれば、従来の一段加熱方式による加熱硬化では、泡が発生しやすく、また、硬化の際の収縮も大きい、熱硬化性樹脂注入量が５〜１０ｍｇである発光装置を製造するので、請求項１乃至４に記載された発明の効果をより好ましく発揮することができる。
【００３６】
請求項６に係る発明によれば、熱硬化性シリコーン樹脂の急激な温度上昇を回避することができ、したがって硬化時の泡の発生を抑制することができ、光透過特性を向上させることができる。また、熱硬化性シリコーン樹脂の硬化に伴う収縮を低減することができ、これにより、樹脂層のしわの発生を抑制することができるとともに、長期間の使用に伴う樹脂層とフレームや発光素子等との界面や、樹脂層と発光素子に接続されたボンディングワイヤ間における剥離を抑制することができ、信頼性に優れた発光装置を製造することができる。
【００３７】
請求項７に係る発明によれば、熱硬化性シリコーン樹脂硬化時の泡の発生および収縮をより確実に低減することができ、光透過特性および信頼性により優れた発光装置を製造することができる。
【００３８】
請求項８に係る発明によれば、請求項６および７に記載された発明の効果をより好ましく発揮することができる。
【００３９】
請求項９に係る発明によれば、投影面積が発光素子の上面積の５％以上の泡が光取り出し方向に存在しないので、蛍光体の励起が阻害されたり蛍光体からの発光の取り出しが阻害されたりすることがなく、発光効率が高く輝度むらや色むらのない発光装置を実現することができる。
【発明を実施するための最良の形態】
【００４０】
以下、本発明を実施するための形態について、図面を参照して説明する。なお、以下に参照する複数の図面において、同一または相当部分には同一符号を付している。
【００４１】
図１は、本発明により製造される発光装置の一例としてのＬＥＤランプの構成を示す断面図、図２は、図１に示すＬＥＤランプを例えば一平面上に３行３列のマトリックス状に複数配置したＬＥＤモジュール２１の一例を示す平面図、図３は、図２のIII−III線断面図である。
【００４２】
図１乃至図３に示すＬＥＤランプ１は、発光素子としてＬＥＤチップ２を有している。ＬＥＤチップ２には、例えば青色発光タイプのＬＥＤチップや紫外発光タイプのＬＥＤチップ等が用いられている。このＬＥＤチップ２は、基板３上に電気絶縁層４を介して設けられた回路パターン５上に搭載されている。
【００４３】
基板３は、放熱性と剛性を有するアルミニウム（Ａｌ）、ニッケル（Ｎｉ）、ガラスエポキシ等の平板からなり、また、回路パターン５は、銅（Ｃｕ）とニッケル（Ｎｉ）の合金、金（Ａｕ）等により、陽極側と陰極側の回路パターン５ａ，５ｂに形成されている。ＬＥＤチップ２は、底面電極を回路パターン５ａ，５ｂの一方、例えば陽極側回路パターン５ａ上に載置して電気的に接続する一方、上面電極を回路パターン５ａ，５ｂの他方、例えば陰極側回路パターン５ｂにボンディングワイヤ６により電気的に接続している。
【００４４】
基板３上には、上方に向けて徐々に拡径する円錐台状の凹部７を形成するフレーム８が設けられており、ＬＥＤチップ２はこの凹部７内に配置されている。凹部７は、例えば底面直径が２．０〜４．０ｍｍ、上面直径が１．５〜４．５ｍｍ、深さが０．５〜１．０ｍｍの円錐台状に形成されており、フレーム８は、例えばポリブチレンテレフタレート（ＰＢＴ）、ポリフタルアミド（ＰＰＡ）、ポリカーボネート（ＰＣ）等により形成されている。
【００４５】
ＬＥＤチップ２が配置された凹部７内には、蛍光体を含有する透明な熱硬化性樹脂からなる蛍光体含有樹脂層９が設けられており、ＬＥＤチップ２は蛍光体含有樹脂層９で凹部７内に封止されている。蛍光体含有樹脂層９は、蛍光体を混合した透明な液状の熱硬化性樹脂をディスペンサなどの注入装置を用いてＬＥＤチップ２が配置された凹部７内に注入し、後述するような方法で加熱硬化させることにより形成されている。蛍光体を混合した透明な液状の熱硬化性樹脂の注入量は、ほぼ５〜１０ｍｇである。なお、図面では、蛍光体含有樹脂層９の上端面が凹部７の上端とほぼ面一に形成されているが、特にこれに限定されるものではない。
【００４６】
この蛍光体含有樹脂層９は、ＬＥＤチップ２を凹部７内に封止する機能とともに、発光部としての機能を併せ有している。すなわち、蛍光体含有樹脂層９内に含有されている蛍光体は、ＬＥＤチップ２から放射される光、例えば青色光や紫外線により励起されて可視光を発光する。
【００４７】
ここで、蛍光体含有樹脂層９の形成に用いる透明な液状の熱硬化性樹脂としては、シリコーン樹脂、エポキシ樹脂が挙げられる。液状のシリコーン樹脂の使用が好ましく、注入の容易さの観点から、２５℃における粘度が１〜７０Ｐａ・ｓのシリコーン樹脂の使用が特に好ましい。また、このような熱硬化性樹脂に含有させる蛍光体は、特に限定されるものではなく、目的とするＬＥＤランプ１の発光色などに応じて適宜選択することができる。
【００４８】
例えば、青色発光タイプのＬＥＤチップ２を使用して白色発光を得る場合には、黄色光から橙色光間の光を発光する黄色系蛍光体が主として用いられる。また、演色性等の向上を図るために、黄色系蛍光体に加えて赤色発光蛍光体を使用してもよい。黄色光から橙色光間の光を発光する黄色系蛍光体としては、例えばＲＥ3（Ａｌ，Ｇａ）5Ｏ12：Ｃｅ蛍光体（ＲＥはＹ、ＧｄおよびＬａから選ばれる少なくとも1種を示す。以下同じ）等のＹＡＧ蛍光体、ＡＥ2ＳｉＯ4：Ｅｕ蛍光体（ＡＥはＳｒ、Ｂａ、Ｃａ等のアルカリ土類元素である。以下同じ）等の珪酸塩蛍光体が用いられる。
【００４９】
また、紫外発光タイプのＬＥＤチップ２を使用して白色発光を得る場合には、ＲＧＢ蛍光体が主として用いられる。青色発光蛍光体としては、例えばＡＥ10（ＰＯ4）6Ｃｌ12：Ｅｕ蛍光体のようなハロ燐酸塩蛍光体や（Ｂａ，Ｍｇ）Ａｌ10Ｏ17：Ｅｕ蛍光体のようなアルミン酸塩蛍光体等が用いられる。緑色発光蛍光体としては、（Ｂａ，Ｍｇ）Ａｌ10Ｏ17：Ｅｕ，Ｍｎ蛍光体のようなアルミン酸塩蛍光体等が用いられる。赤色発光蛍光体としては、Ｌａ2Ｏ2Ｓ：Ｅｕ蛍光体のような酸硫化物蛍光体等が用いられる。
【００５０】
さらに、上記したような蛍光体に代えて、組成に応じて種々の発光色が得られる窒化物系蛍光体（例えばＡＥ2Ｓｉ5Ｎ8：Ｅｕ）、酸窒化物系蛍光体（例えばＹ2Ｓｉ3Ｏ3Ｎ4：Ｃｅ）、サイアロン系蛍光体（例えばＡＥx（Ｓｉ，Ａｌ）12（Ｎ，Ｏ）16：Ｅｕ）等を適用してもよい。なお、ＬＥＤランプ１は白色発光ランプに限られるものではなく、白色以外の発光色を有するＬＥＤランプ１を構成することも可能である。ＬＥＤランプ１で白色以外の発光、例えば中間色の発光を得る場合には、目的とする発光色に応じて種々の蛍光体が適宜に使用される。
【００５１】
蛍光体は、分散タイプおよび沈降タイプのいずれの蛍光体であってもよい。
【００５２】
次に、本発明の発光装置の製造方法の一実施形態として、図１乃至図３に示したＬＥＤランプ１の製造方法について説明する。
【００５３】
この実施形態においては、まず、常法により、基板３上に電気絶縁層４を介して回路パターン５を設け、この回路パターン５上にＬＥＤチップ２を搭載して、その底面電極を回路パターン５ａ，５ｂの一方、例えば陽極側回路パターン５ａに電気的に接続する一方、上面電極を回路パターン５ａ，５ｂの他方、例えば陰極側回路パターン５ｂにボンディングワイヤ６により電気的に接続するとともに、基板３上に凹部７を形成するフレーム８を設けて、その凹部７内部にＬＥＤチップ２を収容させる。
【００５４】
次いで、ＬＥＤチップ２を収容した凹部７内に、蛍光体を混合した透明な液状の熱硬化性樹脂をディスペンサなどの注入装置を用いて注入した後、注入した熱硬化性樹脂を加熱硬化させる。
【００５５】
この加熱硬化は第１の所定温度で加熱する第1の加熱工程と、第１の所定温度よりも高い第２の所定温度で加熱する第２の加熱工程を含む多段加熱により行われる。このように熱硬化性樹脂を多段加熱により加熱硬化させることにより、熱硬化性樹脂の急激な温度上昇を回避することができるため、従来に比べて、熱硬化性樹脂の硬化時の泡の発生を抑制することができるとともに、熱硬化性樹脂硬化時の収縮を低減することができ、光透過特性に優れ、また、しわがなく、長期間使用した場合にも、硬化樹脂層とフレームやＬＥＤチップ等との界面や、硬化樹脂層とＬＥＤチップに接続されたボンディングワイヤ間における剥離が生じにくい蛍光体含有樹脂層９が形成され、ＬＥＤランプ１が完成する。
【００５６】
熱硬化性樹脂の加熱工程は、まず、第1の加熱工程として、熱硬化性樹脂が半硬化状態となる条件で加熱し、次いで、昇温して、熱硬化性樹脂を完全硬化させる第２の加熱工程を行う方法を用いることができる。図４はこのような二段加熱方式で加熱した場合の熱硬化性樹脂の昇温曲線（Ａ）を示したものであり、Ｔ1は熱硬化性樹脂が半硬化状態となる温度、Ｔ2は熱硬化性樹脂が完全硬化する温度を示している。第１および第２の加熱工程は、必ずしも連続して行う必要はないが、製造効率やエネルギーの無駄をなくす観点からは連続して行うことが好ましい。なお、図４中、点線で示した昇温曲線（Ｂ）は、従来の一段加熱方式、すなわち、熱硬化性樹脂が完全硬化する温度Ｔ2で熱硬化性樹脂を加熱した場合の昇温曲線を示している。
【００５７】
第１および第２の各加熱工程における加熱条件は、熱硬化性樹脂の種類やその注入量、基板３やフレーム８の材質やその大きさ、フレーム８に形成された凹部７の大きさ等によっても異なるが、通常、第１の加熱工程は、８０〜１１０℃の温度で行われ、第２の加熱工程は、第１の加熱工程の温度よりも高い温度、好ましくは１００〜１５０℃で行われる。特に、熱硬化性樹脂が、シリコーン樹脂またはエポキシ樹脂である場合には、前記温度条件で加熱処理することが好ましい。また、加熱時間は、特に限定されるものではないが、第１の加熱工程においては、あまり長いと、樹脂の硬化に伴う収縮が大きくなって、形成される蛍光体含有樹脂層９にしわが入ったり、蛍光体含有樹脂層９とフレーム８やＬＥＤチップ２等との界面、ＬＥＤチップ２に接続されたボンディングワイヤ６との間で剥離が発生しやすくなることから、２０〜４０分間の範囲が好ましい。
【００５８】
また特に、熱硬化性樹脂として２５℃における粘度が１〜７０Ｐａ・ｓの液状の熱硬化性シリコーン樹脂を使用する場合には、第１の加熱工程および第２の加熱工程を、以下に示す加熱条件で行うことが好ましい。
【００５９】
すなわち、第１の加熱工程における加熱温度である第１の所定温度を、樹脂の硬化開始温度から硬化温度までの間の温度とし、この温度で加熱して熱硬化性シリコーン樹脂を半硬化させた後、第２の加熱工程で、第１の所定温度よりも高い第２の所定温度で加熱して、シリコーン樹脂を完全に硬化させる。ここで、示差熱分析（Differential Thermal Analysis:ＤＴＡ）装置により樹脂の熱流量（示差熱）を測定し、得られたＤＴＡ曲線から、樹脂の硬化開始温度および硬化温度（並びに硬化終了温度）を求めることができる。ＤＴＡ曲線が上昇に転じる温度が硬化開始温度であり、上昇ピーク点の温度が硬化温度となる。因みに、ＤＴＡ曲線の下降最下点の温度が硬化終了温度である。
【００６０】
粘度（２５℃）が１〜７０Ｐａ・ｓの液状の熱硬化性シリコーン樹脂について、こうして求められた第１の所定温度は８０〜１２０℃であり、この温度で２０〜４０分間加熱し、熱硬化性シリコーン樹脂を蛍光体粒子が沈降しない程度に半硬化状態に移行させた後、第２の加熱工程で、第１の所定温度よりも２０℃程度高い第２の所定温度で加熱し、熱硬化性シリコーン樹脂を完全に硬化させることが望ましい。
【００６１】
以上、本発明の発光装置の製造方法を、ＬＥＤチップ２を収容した凹部７に、蛍光体を含有する透明な熱硬化性樹脂を注入し熱硬化させて形成された蛍光体含有樹脂層９を備えたＬＥＤランプ１の製造に適用した例について説明したが、本発明はこのような例に限定されるものではなく、例えば、図５に示すような、発光素子を収容した凹部に、蛍光体を含有しない透明な液状の熱硬化性樹脂を注入し熱硬化させて形成された透明な蛍光体非含有樹脂層と、この蛍光体非含有樹脂層上に、蛍光体を含有する透明な熱硬化性または熱可塑性樹脂からなるシートを配置することにより形成されたシート状蛍光体含有樹脂層を備えた発光装置にも適用することができる。
【００６２】
図５は、本発明により製造される発光装置の他の例としてのＬＥＤランプの構成を示す断面図である。
【００６３】
図５に示すように、このＬＥＤランプ１１は、凹部７内のＬＥＤチップ２を封止する透明な蛍光体非含有樹脂層１２と、この透明な蛍光体非含有樹脂層１２の上端に密着されるようにフレーム８に固定された蛍光体シート１３を有する点で、図１乃至図３に示したＬＥＤランプ１と異なっている。なお、第１の実施形態に係る発光装置の構成と同一の構成部分には、同一の符号を付して、その説明を簡略化または省略する。
【００６４】
蛍光体非含有樹脂層１２は、蛍光体を含有しない透明な液状の熱硬化性樹脂により形成されている点を除いて、図１乃至図３に示したＬＥＤランプ１の蛍光体含有樹脂層９と同様に形成されている。すなわち、透明な液状の熱硬化性樹脂をディスペンサなどの注入装置を用いてＬＥＤチップ２が配置された凹部７内に注入し、前述したような第１の所定温度で加熱する第１の加熱工程と、熱硬化性樹脂を第１の所定温度よりも高い第２の所定温度で加熱する第２の加熱工程を含む多段加熱で加熱硬化させることにより形成されている。
【００６５】
また、蛍光体シート１３は、上記のように蛍光体非含有樹脂層１２が形成された凹部７内に、蛍光体非含有樹脂層１２上端に密着させた状態で、例えば接着、ハーメチックシール、圧着等の方法によって固定されている。蛍光体シート１３は、透明な熱硬化性または熱可塑性樹脂に前述したような蛍光体を添加混合した後、例えばドクターブレード法等により１５０℃で１時間硬化することにより形成される。
【００６６】
このようなＬＥＤランプ１１において、印加された電気エネルギーは、ＬＥＤチップ２で例えば青色光や紫外線に変換され、それらの光は蛍光体非含有樹脂層１２を透過して、蛍光体シート１３中に含有された蛍光体で、より長波長の光に変換される。そして、ＬＥＤチップ２から放射される光の色と蛍光体の発光色とに基づく色、例えば白色の光が
ＬＥＤランプ１１から放出される。
【００６７】
このようなＬＥＤランプ１１においても、蛍光体非含有樹脂層１２が、凹部７内に注入した透明な液状の熱硬化性樹脂を多段加熱により硬化させているので、前述した実施形態の適用例と同様、熱硬化性樹脂硬化時の泡の発生が抑えられ、良好な光透過特性を具備することができる。また、従来に比べて、硬化に伴う収縮が低減されるため、硬化後の樹脂層のしわや、樹脂層とフレームやＬＥＤチップ等との界面剥離、樹脂層とＬＥＤチップに接続されたボンディングワイヤ間の剥離が生ずるのを抑制することができる。
【００６８】
また、図６および図７は、本発明により製造される発光装置のさらに別の例であるＬＥＤパッケージを形成する発光装置を示している。図６は、この発光装置の平面図であり、図７は、図６に示す発光装置をＦ−Ｆ線に沿って切断した縦断面図である。なお、図６および図７おいて、第１の実施形態に係る発光装置の構成と同一の構成部分には、同一の符号を付して、その説明を簡略化または省略する。
【００６９】
図６および図７に示す発光装置（ＬＥＤランプ）１は、パッケージ基板例えば装置基板３と、反射層３１と、回路パターン５と、複数好ましくは多数の半導体発光素子例えばＬＥＤチップ２と、接着層３２と、リフレクタ３４と、蛍光体含有樹脂層９と、光拡散部材３３とを備えて形成されている。蛍光体含有樹脂層９は封止部材としても機能する。
【００７０】
装置基板３は、金属または絶縁材、例えば合成樹脂製の平板からなり、発光装置１に必要とされる発光面積を得るために、所定形状例えば長方形状をなしている。装置基板３を合成樹脂製とする場合、例えば、ガラス粉末入りのエポキシ樹脂などで形成することができる。装置基板３を金属製とする場合は、この装置基板３の裏面からの放熱性が向上し、装置基板３の各部温度を均一にすることができ、同じ波長域の光を発する半導体発光素子２の発光色のばらつきを抑制することができる。なお、このような作用効果を奏する金属材料としては、１０Ｗ／ｍ・Ｋ以上の熱伝導性に優れた材料、具体的にはアルミニウムまたはその合金を例示することができる。
【００７１】
反射層３１は、所定数の半導体発光素子２を配設し得る大きさであって、例えば、装置基板３の表面全体に被着されている。反射層３１は、４００〜７４０ｎｍの波長領域で８５％以上の反射率を有する白色の絶縁材料により構成することができる。このような白色絶縁材料としては、接着シートからなるプリプレグ（pre-preg）を使用することができる。このようなプリプレグは、例えば、酸化アルミニウムなどの白色粉末が混入された熱硬化性樹脂をシート基材に含浸させて形成することができる。反射層３１はそれ自体の接着性により、装置基板３の表面となる一面に接着される。
【００７２】
回路パターン５は、各半導体発光素子２への通電要素として、反射層３１の装置基板３が接着された面とは反対側の面に接着されている。この回路パターン５は、例えば各半導体発光素子２を直列に接続するために、装置基板３および反射層３１の長手方向に所定間隔ごとに点在して２列に形成されている。一方の回路パターン５の列の一端側に位置する端側回路パターン５ａには、給電パターン部５ｃが一体に連続して形成され、同様に他方の回路パターン５の列の一端側に位置する端側回路パターン５ａには、給電パターン部５ｄが一体に連続して形成されている。
【００７３】
給電パターン部５ｃ，５ｄは反射層３１の長手方向一端部に並べて設けられ、互いに離間して反射層３１により絶縁されている。これらの給電パターン部５ｃ，５ｄのそれぞれに、電源に至る図示しない電線が個別に半田付けなどで接続されるようになっている。
【００７４】
回路パターン５は以下に説明する手順で形成される。まず、未硬化の前記熱硬化性樹脂が含浸されたプリプレグからなる反射層３１を装置基板３上に貼付けた後、反射層３１上にこれと同じ大きさの銅箔を貼付ける。次に、こうして得た積層体を加熱するとともに加圧して、熱硬化性樹脂を硬化させることによって、装置基板３と銅箔を反射層３１に圧着し接着を完了させる。次いで、銅箔上にレジスト層を設けて、銅箔をエッチング処理した後に、残ったレジスト層を除去することによって、回路パターン５を形成する。銅箔からなる回路パターン５の厚みは例えば３５μｍである。
【００７５】
各半導体発光素子２は、例えば窒化物半導体を用いてなるダブルワイヤ型のＬＥＤチップからなり、透光性を有する素子基板２ｂ一面に半導体発光層２aを積層して形成されている。素子基板２ｂは、例えばサファイア基板で作られている。この素子基板２ｂの厚みは、回路パターン５より厚く、例えば９０μｍとする。
【００７６】
半導体発光層２ａは、素子基板２ｂの主面上に、バッファ層、ｎ型半導体層、発光層、ｐ型クラッド層、ｐ型半導体層を順次積層して形成されている。発光層は、バリア層とウェル層を交互に積層した量子井戸構造をなしている。ｎ型半導体層にはｎ側電極が設けられ、ｐ型半導体層上にはｐ側電極が設けられている。この半導体発光層２ａは、反射膜を有しておらず、厚み方向の双方に光を放射できる。
【００７７】
各半導体発光素子２は、装置基板３の長手方向に隣接した回路パターン５間にそれぞれ配置され、白色の反射層３１の同一面上に接着層３２により接着されている。具体的には、半導体発光層２ａが積層された素子基板２ｂの一面と平行な他面が、接着層３２により反射層３１に接着されている。この接着により、回路パターン５および半導体発光素子２は反射層３１の同一面上で直線状に並べられるので、この並び方向に位置した半導体発光素子２の側面と回路パターン５とは、近接して対向するように設けられている。
【００７８】
接着層３２の厚みは、例えば５μｍ以下とすることができる。接着層３２には、例えば５μｍ以下の厚みで光透過率が７０％以上の透光性を有した接着剤、例えばシリコーン樹脂系の接着剤を好適に使用できる。
【００７９】
図６および図７に示すように、各半導体発光素子２の電極と半導体発光素子２の両側に近接配置された回路パターン５とは、ボンディングワイヤ６で接続されている。さらに、前記２列の回路パターン５列の他端側に位置された端側回路パターン５ｂ同士も、ボンディングワイヤ６で接続されている。したがって、この実施形態の場合、各半導体発光素子２は直列に接続されている。
【００８０】
以上の装置基板３、反射層３１、回路パターン５、各半導体発光素子２、接着層３２、およびボンディングワイヤ６により、発光装置１の面発光源が形成されている。
【００８１】
リフレクタ３４は、一個一個または数個の半導体発光素子２ごとに個別に設けられるものではなく、反射層３１上の全ての半導体発光素子２を包囲する単一のものであり、例えば図６に示すように、長方形の枠で形成されており、半導体発光素子２は前記枠で形成された凹部７内に配置されている。リフレクタ３４は反射層３１に接着止めされていて、その内部に複数の半導体発光素子２および回路パターン５が収められているとともに、前記一対の給電パターン部５ｃ、５ｄはリフレクタ３４の外部に位置されている。
【００８２】
リフレクタ３４は、例えば合成樹脂で成形することができ、その内周面は反射面となっている。リフレクタ３４の反射面は、ＡｌやＮｉなどの反射率の高い金属材料を蒸着またはメッキして形成することができる他、可視光の反射率の高い白色塗料を塗布して形成することができる。あるいは、リフレクタ３４の成形材料中に白色粉末を混入して、リフレクタ３４自体を可視光の反射率が高い白色にすることもできる。前記白色粉末としては、酸化アルミニウム、酸化チタン、酸化マグネシウム、硫酸バリウムなどの白色フイラーを用いることができる。なお、リフレクタ３４の反射面は、発光装置１の照射方向に次第に開くように形成することが望ましい。
【００８３】
蛍光体含有樹脂層９は、前記第１の実施形態と同様に、蛍光体を混合した液状の熱硬化性樹脂をディスペンサなどの注入装置を用いて、反射層３１表面および一直線上に配列された各半導体発光素子２およびボンディングワイヤ６などを満遍なく埋めるようにして充填し、前述したような第１の所定温度で加熱する第1の加熱工程と、第１の所定温度よりも高い第２の所定温度で加熱する第２の加熱工程を含む多段加熱により、熱硬化性樹脂を硬化させることにより形成されている。
【００８４】
反射層３１表面とボンディングワイヤ６との間に流れ込んだ液状の透明樹脂は、毛細管現象などにより各半導体発光素子２およびボンディングワイヤ６に行きわたり、その膜厚などがほぼ均一になっており、蛍光体も透明樹脂にほぼ均一に分散しているものと考えられる。なお、蛍光体含有樹脂層９を形成するために用いられる液状透明樹脂の粘度は、１Ｐａ・Ｓ以上７０Ｐａ・Ｓ以下であればよく、１〜３Ｐａ・Ｓの範囲がより好ましい。液状透明樹脂は２種以上の樹脂から成るものでも良い。
【００８５】
このように構成される実施形態においても、凹部内に注入した液状の熱硬化性樹脂を多段加熱で硬化させることにより蛍光体含有樹脂層９が形成されているので、前述した実施形態の適用例と同様に、熱硬化性樹脂硬化時の泡の発生が抑えられ、良好な光透過特性を具備することができる。また、従来に比べて硬化に伴う収縮が低減されるため、硬化後の樹脂層のしわや、樹脂層とフレームや半導体発光素子２等との界面剥離、樹脂層と半導体発光素子２に接続されたボンディングワイヤ６間の剥離が生ずるのを抑制することができる。
【実施例】
【００８６】
次に、本発明の実施例およびその評価結果について記載する。
【００８７】
実施例１
図１に示す構成のＬＥＤランプ１の蛍光体含有樹脂層９を、以下に示すようにして形成した。すなわち、黄色系蛍光体を１５重量％含有させたシリコーン樹脂を、ディスペンサで凹部７内に注入し、１００℃で６０分間および１２０℃で６０分間の二段加熱処理により加熱硬化させて形成し、ＬＥＤランプ１を作製した。なお、蛍光体含有シリコーン樹脂は、底面直径２．５ｍｍ、上面直径３．５ｍｍ、深さ１ｍｍの円錐台状の凹部７に対し、約７ｍｇ注入した。
【００８８】
実施例２，３、比較例１
シリコーン樹脂の加熱硬化を、１００℃で３０分間および１２０℃で６０分間の二段加熱処理（実施例２）、１００℃で３０分間および１２０℃で３０分間の二段加熱処理（実施例３）、１５０℃で６０分間の一段加熱処理（比較例１）により行った以外は、実施例１と同様にしてＬＥＤランプを作製した。
【００８９】
得られた各ＬＥＤランプについて、過負荷試験（ＩＦ＝４０ｍＡ点灯）を行い、光出力が初期の７０％に低下するまでの時間を測定した。結果を加熱硬化条件とともに表１に示す。
【００９０】
【表１】
2007235104.tif 000003
【００９１】
表１から明らかなように、二段加熱によりシリコーン樹脂を加熱硬化させた実施例１〜３では、従来方法の一段加熱によりシリコーン樹脂を加熱硬化させた比較例に比べ、光出力の低下が遅くなっている。これは、シリコーン樹脂を二段加熱により加熱硬化したことにより、樹脂の収縮が抑制され、その結果、点灯中のヒートサイクルによる樹脂層の凹部やボンディングワイヤとの剥離が生じにくくなったからと考えられる。そして、光出力の低下は、第一段の加熱時間を２０〜４０分間とした実施例２、３で特に遅くなっており、このような条件を採用することにより、樹脂の収縮をより抑制し、樹脂層の凹部やボンディングワイヤとの剥離をより生じ難くすることができることがわかる。
【００９２】
実施例４、比較例２
まず、使用する液状熱硬化性シリコーン樹脂の硬化開始温度と硬化温度とを、示差熱分析装置により測定した。
【００９３】
すなわち、主剤と硬化剤とを１：１の割合で混合してなる液状熱硬化性シリコーン樹脂（２５℃の粘度３Ｐａ・ｓ）を、真空脱泡装置にかけて泡を除去した後、その５０ｍｇを示差熱分析装置の測定部に入れた。そして、大気雰囲気で２０℃／ｍｉｎ．の昇温速度で３００℃まで温度を上げ、ＤＴＡを行った。こうして得られたＤＴＡ曲線を図８に示す。
【００９４】
ＤＴＡ曲線から、使用する熱硬化性シリコーン樹脂の硬化開始温度が１０２℃であり、上昇ピーク点の温度である硬化温度が１１７℃であることがわかった。
【００９５】
次いで、このシリコーン樹脂を用いて、図１に示す構成のＬＥＤランプ１の蛍光体含有樹脂層９を形成した。すなわち、この液状熱硬化性シリコーン樹脂に粒径１０〜１５μｍの蛍光体を１０重量％含有させたものを、ディスペンサで凹部７内に注入した。なお、発光素子としては、１辺が１００μｍ（上面の面積０．０１ｍｍ２）で発光の主波長４６０ｎｍの青色ＬＥＤチップを使用し、蛍光体としては、主波長５４０ｎｍの黄色蛍光体と主波長５８５ｎｍの黄色蛍光体および主波長６５０ｎｍの赤色蛍光体を、樹脂に対する重量比（％）で４．０：３．５：２．５の割合で混合して使用した。そして、この蛍光体含有シリコーン樹脂を、開口径３．０ｍｍ、リクレクタ角度６３度、深さ１ｍｍの円錐台状の凹部７内に、光路長１ｍｍになるように約７ｍｇ注入した。
【００９６】
次いで、実施例４では、１０５℃で３０分間および１２０℃で６０分間の二段加熱処理により、熱硬化性シリコーン樹脂を加熱硬化させ、ＬＥＤランプ１を作製した。また比較例２では、１５０℃で６０分間の一段加熱処理により行った以外は、実施例４と同様にしてＬＥＤランプ１を作製した。
【００９７】
こうして実施例４および比較例２で得られたＬＥＤランプ１において、蛍光体含有樹脂層９中の泡の有無、およびその大きさを以下に示すようにして測定した。すなわち、蛍光体含有樹脂層９をＬＥＤチップより上側（光取り出し方向）で切断し、切断面を金属顕微鏡またはＳＥＭにより１０００倍に拡大し、切断面に存在する泡の直径を測定した。その結果、実施例４で得られたＬＥＤランプ１では、投影面積がＬＥＤチップの上面積（０．０１ｍｍ２）の５％以上の泡、すなわち半径０．０１２６ｍｍ（１２．６μｍ）以上の泡は全く存在しなかった。これに対して、比較例２で得られたＬＥＤランプ１では、投影面積がＬＥＤチップの上面積（０．０１ｍｍ２）の１０％に相当する半径０．０１７８ｍｍ（１７．８μｍ）の泡が存在することがわかった。
【００９８】
次いで、実施例４および比較例２で得られたＬＥＤランプ１をそれぞれ発光させ、瞬間分光光計ＭＣＰＤ−７０００（大塚電子（株）社製）で発光スペクトルを測定した。そして、発光スペクトルから色温度（Ｔｃ）を算出した。また、観察角度７０度における発光スペクトルから、角度色差（Δｕｖ）を算出した。さらに、ゴニオ法を用いて発光効率を測定した。これらの測定結果を表２に示す。発光効率は、実施例４のＬＥＤランプの効率を１００％としたときの相対値である。
【００９９】
なお、角度色差は、観察角度ごとの色の差を示す。観察角度とは、蛍光体含有樹脂層９の上面の中心を通りかつ層上面に垂直な線を軸線（０度）として、観察点と蛍光体含有樹脂層９の上面の中心とを結ぶ線と軸線とのなす角度θをいい、観察角度θ度における角度色差（Δｕｖ）は、ＣＩＥ  １９７６  ＵＣＳ系色度図のｕ値，ｖ値から、次式（１）により求めることができる。
Δｕｖ＝｛（ｕθ−ｕ０）２＋（ｖθ−ｖ０）２｝１／２      ………（１）
【０１００】
ここでｕθ，ｖθは、観察角度θ度において、波長３８０〜７８０ｎｍの発光スペクトルを測定したときのｕ値，ｖ値であり、ｕ０，ｖ０は、観察角度０度において、波長３８０〜７８０ｎｍの発光スペクトルを測定したときのｕ値，ｖ値である。角度色差（Δｕｖ）が大きくなると、観察角度に応じて白色光の色温度が変化するようになる。
【０１０１】
【表２】
2007235104.tif 000004
【０１０２】
表２から明らかなように、二段加熱によりシリコーン樹脂を加熱硬化させた実施例４では、ＬＥＤチップの上面より光取り出し方向側のシリコーン樹脂層中に、ＬＥＤチップの上面積の５％以上の投影面積を有する泡が存在しないので、発光効率が高く、かつ角度色差（Δｕｖ）が小さく（０．０１２以下）なっており、色むら（ばらつき）の少ないＬＥＤランプを実現することができることがわかる。
【図面の簡単な説明】
【０１０３】
【図１】本発明により製造される発光装置の一例のＬＥＤランプを示す断面図である。
【図２】図１に示すＬＥＤランプを複数配置したＬＥＤモジュールの一例を示す平面図である。
【図３】図２のIII−III線断面図である。
【図４】本発明による熱硬化性樹脂の昇温曲線の一例を示す図である。
【図５】本発明により製造される発光装置の他の例のＬＥＤランプを示す断面図である。
【図６】本発明により製造される発光装置の第３の例のＬＥＤランプを示す平面図である。
【図７】図６のＦ−Ｆ線断面図である。
【図８】実施例４に使用する熱硬化性シリコーン樹脂のＤＴＡ曲線を示す図である。
【符号の説明】
【０１０４】
１，１１…ＬＥＤランプ、２…ＬＥＤチップ、３…基板、４…電気絶縁層、５…回路パターン、６…ボンディングワイヤ、７…凹部、８…フレーム、９…蛍光体含有樹脂層、２１…ＬＥＤモジュール、１２…蛍光体非含有樹脂層、１３…蛍光体シート。
【図１】
2007235104.tif 000005
【図２】
2007235104.tif 000006
【図３】
2007235104.tif 000007
【図４】
2007235104.tif 000008
【図５】
2007235104.tif 000009
【図６】
2007235104.tif 000010
【図７】
2007235104.tif 000011
【図８】
2007235104.tif 000012